(57)【要約】【課題】皮膚への刺激性が少なく、肌荒れを回復、防止する等のスキンケア性を有する伸縮性繊維構造体を用いたパップ材やサポーターに代表される直接肌に触れることの多い保護具を提供すること。【解決手段】キトサンやアラビノガラクタンなどの多糖類や塩型カルボキシル基などの親水性基を有するビニル系の架橋重合体に代表される吸湿剤と、リン脂質類似構造物とが含有又は付着された伸縮性繊維構造体が含まれてなる、パップ材やサポーターに代表される保護具。【選択図】  なし【特許請求の範囲】
【請求項１】
吸湿剤とリン脂質類似構造物とが含有又は付着された伸縮性繊維構造体が含まれてなることを特徴とする保護具。
【請求項２】
吸湿剤が多糖類であることを特徴とする請求項１記載の保護具。
【請求項３】
多糖類がキトサンまたはアラビノガラクタであることを特徴とする請求項２記載の保護具。
【請求項４】
吸湿剤がポリスチレン系、ポリアクリロニトリル系、ポリアクリル酸エステル系、ポリメタクリル酸エステル系のいずれかのビニル系重合体で、スルホン酸基、カルボン酸基、リン酸基あるいは、それらの金属塩の少なくとも１種の親水基を有し、かつジビニルベンゼン、トリアリルイソシアネートまたはヒドラジンのいずれかで架橋された架橋重合体であることを特徴とする請求項１記載の保護具。
【請求項５】
伸縮性繊維構造体が、熱処理により熱処理前に比べて捲縮数が２倍以上となり、熱処理前の捲縮数が７〜２０ヶ／インチであり、吸湿剤とリン脂質類似構造物とが含有又は付与された潜在捲縮繊維を少なくとも５０重量％以上含有し、カードウエッブを機械交絡され、縦方向もしくは横方向の一方若しくは両方に３０％以上伸びることを特徴とする請求項１〜４のいずれかに記載の保護具。
【請求項６】
保護具がパップ材またはサポーターであることを特徴とする請求項１〜５のいずれかに記載の保護具。
【発明の詳細な説明】
【０００１】
【発明の属する技術分野】
本発明は、直接肌に触れることの多い保護具に関し、更に詳しくは皮膚に対する刺激が少なく、皮膚を保護して肌荒れを防止又は回復機能を促進する伸縮性繊維構造体を用いた保護具に関するものである。
【０００２】
【従来の技術】
近年、肌の健康に対する関心が高まっており、化粧品はもとより、繊維に対しても肌にやさしく、健康を保つ機能すなわちスキンケア性が求められている。これらの市場の要望に応えるため、種々の試みがなされている。例えば繊維にスキンケア性を付与するためリン脂質類似構造物を付与することが知られている（例えば、特許文献１、２参照。）。前記文献によれば、リン脂質類似構造物が皮膚表面で水分膜を形成し、肌のバリア機能（水分蒸散の防止）を促進又は補完され、これにより角質中の水分及び天然保湿成分（ＮＭＦ）流出を防止し、皮膚を正常な状態に回復させていると考えられる。しかしながら、実用上において該ポリマーの効果のみでは有効に肌の機能を回復し得るとは言いがたい。すなわち、健康な皮膚に回復させるためには、皮膚のターンオーバーを正常なサイクルを営み得る状態にする必要があるが、該ポリマーを使用した場合、すなわち通常のバリア機能を付与するのみでは回復まで時間がかかるため、該ポリマーが一旦取り除かれればせっかく回復した水分が蒸散し、元の肌荒れ状態に戻ってしまうという不具合があった。
【０００３】
【特許文献１】
特開２００２−３４８７７８号公報
（段落番号（０００８〜００１６など））
【特許文献２】
特開２００２−３４８７７９号公報
（段落番号（０００７〜００１９など））
【０００４】
【発明が解決しようとする課題】
本発明は、皮膚への刺激性が少なく、肌荒れを回復、防止する等のスキンケア性を有する伸縮性繊維構造体を用いたパップ材やサポーターに代表される保護具を提供することを課題とするものである。
【０００５】
【課題を解決するための手段】
本発明者等は上記課題を解決すべく鋭意検討した結果、吸湿剤とリン脂質類似構造物とを併用することにより、高いスキンケア性を有する保護具が得られることを見出し本発明に至った。
【０００６】
即ち、本発明は以下の構成よりなる。
１．吸湿剤とリン脂質類似構造物とが含有又は付着された伸縮性繊維構造体が含まれてなることを特徴とする保護具。
２．吸湿剤が多糖類であることを特徴とする上記第１記載の保護具。
３．多糖類がキトサンまたはアラビノガラクタであることを特徴とする上記第２記載の保護具。
４．吸湿剤がポリスチレン系、ポリアクリロニトリル系、ポリアクリル酸エステル系、ポリメタクリル酸エステル系のいずれかのビニル系重合体で、スルホン酸基、カルボン酸基、リン酸基あるいは、それらの金属塩の少なくとも１種の親水基を有し、かつジビニルベンゼン、トリアリルイソシアネートまたはヒドラジンのいずれかで架橋された架橋重合体であることを特徴とする上記第１記載の保護具。
５．伸縮性繊維構造体が、熱処理により熱処理前に比べて捲縮数が２倍以上となり、熱処理前の捲縮数が７〜２０ヶ／インチであり、吸湿剤とリン脂質類似構造物とが含有又は付与された潜在捲縮繊維を少なくとも５０重量％以上含有し、カードウエッブを機械交絡され、縦方向もしくは横方向の一方若しくは両方に３０％以上伸びることを特徴とする上記第１〜第４のいずれかに記載の保護具。
６．保護具がパップ材またはサポーターであることを特徴とする上記第１〜第５のいずれかに記載の保護具。
【０００７】
【発明の実施の形態】
以下、本発明について詳述する。
吸湿剤とリン脂質類似構造物とを併用することにより高いスキンケア性を有する理由について、以下のような理由が考えられる。
第一にリン脂質類似構造物の保湿力が不足していることが考えられる。すなわち、リン脂質類似構造物は高いバリア性を有するが、吸湿性が乏しい乾燥した繊維構造体が肌に接すると肌の水分を回復することができず、その結果正常な肌のターンオーバーを確保できないと考えられる。
第二に皮膚に移行して、皮膜となったリン脂質類似構造物の親水基が、吸湿性が高い繊維構造体の存在により皮膜表面により多く配向し、均一な膜構造を形成していると考えられる。
【０００８】
本発明に係る吸湿剤は皮膚の保湿剤として一般的に使用されているアミノ酸やピロリドカンカルボン酸など天然保湿成分であってもよいが、多糖類であってもよく、更にはキトサン又はアラビノガラクタンであることが好ましい。
【０００９】
また本発明に係る吸湿剤は、ポリスチレン系、ポリアクリロニトリル系、ポリアクリル酸エステル系、ポリメタクリル酸エステル系のいずれかのビニル系重合体で、スルホン酸基、カルボン酸基、リン酸基あるいは、それらの金属塩の少なくとも１種の親水基を有し、かつジビニルベンゼン、トリアリルイソシアネートまたはヒドラジンのいずれかで架橋された架橋重合体であってもよい。これらの剤は、リン脂質類似構造物と併用することにより、特に優れたスキンケア性を示すからである。この理由としては、これらの剤は吸湿性を有すると同時に、抗菌性をも有し、荒れて外部からの細菌等が進入し易くなった皮膚を保護するのに適していると考えられる。
【００１０】
リン脂質類似構造物は下記の構造を含む重合体であってもよい。
【００１１】
【化１】
2005023479.tif 000002
【００１２】
［式中、Ｘは２価の有機残基を示し、Ｙは炭素数１〜６のアルキレンオキシ基を示し、Ｚは水素原子もしくはＲ５−Ｏ−（Ｃ＝Ｏ）−（但しＲ５は炭素数１〜１０のアルキル基または炭素数１〜１０のヒドロキシアルキル基を示す。）を示す。また、Ｒ１は水素原子もしくはメチル基を示し、Ｒ２、Ｒ３およびＲ４は同一もしくは異なる基であって、水素原子または炭素数１〜６のアルキル基またはヒドロキシアルキル基を示す。ｍは０〜２０の整数を示す。ｎは１〜４の整数を示す。］
【００１３】
係るリン脂質類似構造物は特に高いスキンケア性を有するのみならず、細菌類が付着し難く、かつ血液適合性にも優れ、スキンケア繊維構造体としての高い特性を備えているからである。
【００１４】
本発明でいうスキンケア性とは外部からの刺激から皮膚を保護する、又は荒れた皮膚を正常に回復させる機能をいう。
【００１５】
本発明におけるリン脂質類似ポリマー及び保湿剤の付与量は特に限定するものではないが、それぞれ０．０１ｏ．ｗ．ｆ  〜  ２０ｏ．ｗ．ｆ  であることが好ましい。この範囲より低ければ、本発明の効果が得られにくくなり、この範囲より高ければ伸縮性繊維構造体の風合いあるいはコストが高くなるなどの問題が生じ易いのであまり好ましくない。
【００１６】
本発明でいう伸縮性繊維構造体とは、織物、編物、不織布等に代表される、繊維を用いて２次元又は３次元的な構造を有するものを言う。
【００１７】
伸縮性不織布を得るためには、熱処理により熱処理前に比べて捲縮数が２倍以上となり、熱処理前の捲縮数が７〜２０ヶ／インチである潜在捲縮繊維を５０重量％以上用いることが好ましい。捲縮増加率が２倍未満では十分な伸縮性が得にくくなるので好ましくない。また、熱処理前の捲縮が７ヶ／インチ未満ではカードウエッブを作成する際に風綿などの問題が発生し、２０ヶ／インチより多くなるとカードウエッブの斑が大きくなり地合いが悪くなるので好ましくない。これらの潜在捲縮繊維の使用量が５０重量％未満では十分な伸縮性が得づらくなり好ましくない。この潜在捲縮繊維を得る方法は、特に限定するものではないが、従来からのサイドバイサイドの技術を用い、２種類の異なる成分を張り合わせ、ポリマーの収縮率の差により捲縮を発現させる方法などが用いられる。たとえば、一成分をポリエステルとし、もう一成分をイソフタル酸、５−ナトリウムスルホイソフタル酸ジメチル、アジピン酸、アゼライン酸、マロン酸、コハク酸などを共重合させたポリエステルとすることにより得られる。その他の繊維としては、綿や絹等の天然繊維、ポリエステルやポリアミドの合成繊維であってもよいが、皮膚との摩擦が小さく、風合いが柔らかいものが好ましい。
【００１８】
編物については一般的な編物も使用可能であるが、伸縮性能として５〜２００％、好ましくは５〜１００％の伸度を持ち、最大伸長率の５０％伸長後の回復率が９０％以上、好ましくは９５％以上のものが好ましい。伸縮性が５％未満であれば、サポーターとして着用しにくく、２００％を超えるとサポーターとしての機能が低下する。また回復率が９０％未満となると繰り返し使用あるいは着用後の締め付け機能が不十分となる。このような編物を得る方法としては、丸編、経編、緯編が挙げられ、特に高度な伸縮性が必要な場合はスパンデックスなどの弾性繊維との交編が好ましい。
【００１９】
織物で伸縮性を得るためには、特に限定されないが、スパンデックスなどを使用した織物がある。ただし、編物と同様、伸縮性能として５〜１００％、好ましくは５〜５０％の伸度を持ち、最大伸長率の５０％伸長後の回復率が９０％以上、好ましくは９５％以上のものが好ましい。
【００２０】
本発明にかかる吸着剤、リン脂質類似構造物は、繊維を構成するポリマーに練り込むことによって含有させてもよい。ポリマーに練り込むことにより、特に洗濯耐久性を要求される用途に用いて長期間効果を発揮するからである。
【００２１】
また繊維化後及び繊維構造物にパディング等により付着させてもよいが、構造体の状態で付与する場合は、付着斑の問題があり、繊維の製造工程で付与することが好ましい。表面付着させることにより、皮膚に接触する部分に吸着剤、リン脂質類似構造物が分散され、練り込む場合に比して少量で効果を発揮でき、また工程通過性についても練り込む場合より優れているからである。
【００２２】
本発明に係る保護具の代表例としては、パップ材やサポーターなど肌に接触し、比較的水分が少なく荒れやすい関節に使用するものを挙げることができる。
【００２３】
【実施例】
以下具体的実施例を挙げて説明するが、本発明はこれら実施例に限定されるものではない。また、実施例中の部は重量部を意味する。
【００２４】
＜スキンケア性評価方法＞
（１）試験サンプルを６ｍｍφの大きさに切り抜き、フィンチャンバー  （大正製薬（株）製）にセットした。
（２）濃度０．１％、０．３％、０．７％に調整したドデシル硫酸ナトリウム（ＳＤＳ）水溶液を１０μＬずつそれぞれ試験布に含侵させた。
（３）成人男性（５名）の背部（脊椎椎部）に閉塞貼付した。
（４）貼付２４時間後に試験サンプルを背部より剥離した。
（５）剥離１時間後および２４時間後に皮膚の状態を肉眼にて判定した。判定基準は以下の通りである。
【００２５】
（皮膚判定基準）
皮膚反応は、試験実施者とは別の判定者が下表の本邦基準にした害判定後、反応に評点を与え、その点数を須貝らにより考案された下記の式１に導入して皮膚刺激指数を算出した。
【００２６】
【表１】
2005023479.tif 000003
【００２７】
皮膚刺激指数  ＝（総評点和  ／  被験者数）  ×  １００  ………  （イ）
【００２８】
すなわち式（イ）で示される皮膚刺激指数が低いほど、優れたスキンケア性を有する。
【００２９】
（実施例１）
一成分としてポリエチレンテレフタレート１００％、もう一成分として、イソフタル酸を１０モル％共重合された共重合ポリエステルと５−ナトリウムスルホイソフタル酸ジメチルを５モル％共重合された共重合ポリエステルを５０％ブレンドし、複合紡糸装置を用い、常法にて２．８ｄｔｅｘ、５１ｍｍのサイドバイサイド型のポリエステル短繊維を得た。この繊維に捲縮を付与し、乾燥、カットする前に、リン脂質類似構造物としてＬｉｐｉｄｕｒｅ（Ｒ）  ＭＦ−３（日本油脂（株）製）を０．２５％ｏ．ｗ．ｆ（固形分）、吸湿剤として多糖類であるキトサンを０．５％ｏ．ｗ．ｆ（固形分）付与した。この繊維は、熱処理前の捲縮数が１２ヶ／インチであり、１６０℃にて２０秒処理した時の捲縮数は４５ケ／２５インチであり、３．８倍の捲縮発現能力を持っていた。得られた繊維を１００％でカードウエッブを作成し、ニードルパンチにより機械交絡させ、伸縮性不織布を得た。この不織布は縦方向及び横方向に１５０％の伸縮性能を持っていた。この不織布に、膏体を塗膏し、パップ材を得た。このパップ材の不織布の部分の得られた伸縮性繊維構造体のスキンケア性評価結果を表２に示す。得られた繊維構造体は、リン脂質類似ポリマー及び吸湿剤を塗布していないもの（比較例１）と比較して明確に優れたスキンケア性を有するものであった。
【００３０】
（実施例２）
綿３５％／１．６ｄｔｅｘポリエステル短繊維６５％の紡績糸（５０番手）を丸編した丸編地にリン脂質類似構造物としてＬｉｐｉｄｕｒｅ（Ｒ）  ＭＦ−３（日本油脂（株）製）を０．２５％ｏ．ｗ．ｆ（固形分）、下記で得られる吸湿剤を０．５％ｏ．ｗ．ｆ（固形分）をパディングにより塗布した。丸編地は３０％の伸縮性を持っていた。
【００３１】
（吸湿剤の製造工程）
メタクリル酸／ｐ−スチレンスルホン酸ソーダ＝７０／３０の水溶性重合体３５０部及び硫酸ナトリウム３５部を６５００部の水に溶解し、櫂型攪拌機付きの重合槽に仕込んだ。次に、アクリル酸メチル２７５０部及びジビニルベンゼン３３０部に２，２’−アゾビス−（２，４−ジメチルバレロニトリル）１５部を溶解して重合槽に仕込み、４００ｒｐｍの攪拌下、６０℃で２時間重合し、重合率８８％の共重合体を得た。該重合体１００部を水９００部中に分散し、これに１１０部の苛性ソーダを添加し、９０℃、２．５時間反応を行い、アクリル酸メチルのメチルエステル部を加水分解することによりカルボキシル基４．６ミリ当量／ｇを有した架橋重合体を得た。得られた架橋重合体を吸湿剤とする。
【００３２】
得られた編物を縫製し、サポーターを得た。このサポーターのスキンケア性評価結果を表２に示す。得られた繊維構造体は、実施例１と同様に明確に優れたスキンケア性を有するものであった。
【００３３】
（実施例３）
ポリウレタン弾性糸  エスパ（Ｒ）Ｔ７６５  ４４デシテックス（東洋紡績（株）製）の糸とナイロン６の５６デシテックス−２４フィラメントを組合せて福原精機社製丸編機（ＸＬ−３Ａ／３８インチ径・２８ゲージ）を使用してベア天竺の生地を編成した。この生地を通常の染色仕上加工を行ない経密度１００コース／インチ、緯密度５４ウェール／インチの生地を得た。該編地にリン脂質類似構造物としてＬｉｐｉｄｕｒｅ（Ｒ）  ＭＦ−３（日本油脂（株）製）を０．２５％ｏ．ｗ．ｆ（固形分）、吸湿剤として多糖類であるキトサンを０．５％ｏ．ｗ．ｆ（固形分）付与し、１４０℃×１分の条件でキュア処理を施した。得られた編地は１７０％の伸縮性を持っており、サポーターを縫製した。そのサポーターのスキンケア性評価結果を表２に示す。スキンケア性と優れた伸縮性を併せ持つ好ましいものであった。
【００３４】
（比較例１）
リン脂質類似構造物と、吸湿剤を付与しないこと以外は実施例１と同様の潜在捲縮繊維を用い、伸縮性繊維構造体を得て、パップ材を作成した。スキンケア性評価結果を表３に示す。得られたパップ材は実施例１の繊維構造体と比較して、スキンケア性の劣るものであった。
【００３５】
（比較例２）
実施例２と同様に綿３５％／１．６ｄｔｅｘポリエステル短繊維６５％の紡績糸（５０番手）を丸編した編地に何らリン脂質類似構造物及び吸湿剤のいずれも付与することなくサポーターを作成し、スキンケア性評価をおこなった。スキンケア性評価結果を表３に示す。得られたサポーターは実施例２のものと比較して、スキンケア性の劣るものであった。
【００３６】
（比較例３）
実施例１と同様に潜在捲縮繊維を製造し、捲縮を付与し、乾燥、カットする前に、リン脂質類似構造物（Ｌｉｐｉｄｕｒｅ（Ｒ）  ＭＦ−３）のみを０．２５％ｏ．ｗ．ｆ（固形分）付与した。得られたパップ材のスキンケア性評価結果を表３に示す。得られたパップ材は未処理品（比較例１）との明確な差は現れず、十分なスキンケア性は得られなかった。
【００３７】
（比較例４）
リン脂質類似構造物と、吸湿剤を付与しないこと以外は実施例３と同様の生地を用い、伸縮性編地を得て、サポーターを作成した。スキンケア性評価結果を表３に示す。得られたサポーターは実施例３のものと比較して、スキンケア性の劣るものであった。
【００３８】
【表２】
2005023479.tif 000004
【００３９】
【表３】
2005023479.tif 000005
【００４０】
【発明の効果】
本発明によって、皮膚に対する刺激が少なく、皮膚を保護して肌荒れを防止又は回復機能を促進する伸縮性を有するパップ材やサポーターなどの保護具を提供することが可能となった。